抗菌製品の製造方法であって、iケト化合物、例えば、エステル、アミド、ラクトン、ラクタム、カーボネート、スルホキシド、又はそれらの混合物から選択される極性有機溶媒を含む溶媒に溶解可能な極性ポリマーを含有する、液体を提供する工程;iiα-官能性カルボン酸銀、乳酸銀、クエン酸銀、酒石酸銀、安息香酸銀、アクリル酸銀、メタクリル酸銀、シュウ酸銀、トリフルオロ酢酸銀、又はそれらの混合物から選択される銀塩を、前記液体に添加する工程;iii混合物を反応させて銀コロイドを形成する工程;及びiv混合物から溶媒を分離して抗菌製品を形成する工程を含む、抗菌製品の製造方法。抗菌製品がシート、フィルム、繊維、コーティング層、又は特に膜、例えば、限外ろ過、水分離又はガス分離のための半透膜である、請求項1に記載の方法。可溶性極性ポリマーが、孔形成ポリマー及び/又はマトリックス形成ポリマー、例えば、ポリビニルピロリドン、酢酸ビニルとのポリビニルピロリドンコポリマー、ポリエチレングリコール、スルホン化ポリエーテルスルホン、ポリスルホン、ポリエーテルスルホン、ポリビニリデンフルオリド、ポリアミド、ポリイミド、酢酸セルロース、酢酸ビニル、ポリビニルアルコール、高分子炭水化物、可溶性タンパク質、例えば、ゼラチン、アルコキシアミン官能性ポリスルホン、ポリスルホン-グラフト-コポリマー、例えば、ポリスルホン-グラフト-ポリ-4-ビニルベンジルクロリドコポリマー、並びにそれらのコポリマー及び混合物から選択される、請求項1又は2に記載の方法。溶媒が本質的に前記極性有機溶媒又はそれらの混合物、又は1種以上の前記溶媒と少量の水との混合物からなり、且つ極性有機溶媒が好ましくはN-メチルピロリドン、ジメチルアセトアミド、ジメチルスルホキシド、他の環状ラクタム、ラクトン、例えば、ガンマ-ブチロラクトン、カーボネートから選択される、請求項1から3までのいずれか1項に記載の方法。α-官能性カルボン酸銀である銀塩が、乳酸銀、クエン酸銀、酒石酸銀から選択され、最も好ましくは乳酸銀である、請求項1から4までのいずれか1項に記載の方法。銀塩を固体として、好ましくは粉末又は懸濁液の形で、又は溶液として工程iiにおいて添加する、請求項1から5までのいずれか1項に記載の方法。工程ivに存在するポリマーの全量を基準として、1~100000ppm、好ましくは100~10000ppm、最も好ましくは1000~6000ppmの最終的な銀濃度を得るように添加される銀の量を選択する、請求項1から6までのいずれか1項に記載の方法。工程iiiを実施する前に、ポリマー、有機溶媒及び銀塩の他に、銀イオンを金属銀に還元できる化合物を添加せず、且つ銀イオンを金属銀に還元できるUV又はイオン化放射線などの高エネルギー照射を適用しない、請求項1から7までのいずれか1項に記載の方法。抗菌製品を、工程ivにおいてキャスティング又はコーティングプロセスによって、特に凝固浴槽におけるキャスティングプロセスによって形成する、請求項1から8までのいずれか1項に記載の方法。工程ii及び/又は工程iiiの後に、及び工程ivの前に、工程iについて記載された種類の1種以上の更なるポリマーを、ポリマー自体として又は工程iについて記載された通りの溶媒の溶液又は分散液の形で添加する、請求項1から9までのいずれか1項に記載の方法。ポリビニルピロリドン及び/又は酢酸ビニルとのポリビニルピロリドンコポリマーの溶液を工程iで提供した後、銀塩を添加し工程ii、その後、スルホン化ポリスルホン、スルホン化ポリエーテルスルホン、ポリスルホン及び/又はポリエーテルスルホンを添加するか;又はスルホン化ポリスルホン、スルホン化ポリエーテルスルホン、ポリスルホン及び/又はポリエーテルスルホンの溶液を工程iで提供した後、銀塩を添加し工程ii、その後、ポリビニルピロリドン及び/又は酢酸ビニルとのポリビニルピロリドンコポリマーを添加する、請求項1から10までのいずれか1項に記載の方法。銀粒子を、NaOClなどの好適な酸化ハロゲン化合物で処理して、低溶解度のハロゲン化銀の粒子に変換することによって更なる工程vを実施する、請求項1から11までのいずれか1項に記載の方法。請求項1から12までのいずれか1項に記載の方法によって得られる半透膜。